(57)【要約】【課題】本発明の目的は、加工性、遮光性および耐久性に優れたフィルムを成形するためのポリエステル樹脂組成物を提供することを目的とするものである。【解決手段】ポリエステル樹脂（Ａ）中に、カーボンブラック（Ｂ）が分散されてなる樹脂組成物であって、前記ポリエステル樹脂（Ａ）の昇温時結晶化温度は、１２０℃以上であり、前記カーボンブラック（Ｂ）の平均一次粒子径は、４０〜１００ｎｍであり、ポリエステル樹脂（Ａ）１００質量部に対するカーボンブラック（Ｂ）の含有量は、１０〜５０質量部であり、かつ、カーボンブラックの平均分散粒子径が、０．３〜０．５５μｍである、樹脂組成物により解決される。【選択図】なし【特許請求の範囲】
【請求項１】
ポリエステル樹脂（Ａ）中に、カーボンブラック（Ｂ）が分散されてなる樹脂組成物であって、
前記ポリエステル樹脂（Ａ）の昇温時結晶化温度は、１２０℃以上であり、
前記カーボンブラック（Ｂ）の平均一次粒子径は、４０〜１００ｎｍであり、
ポリエステル樹脂（Ａ）１００質量部に対するカーボンブラック（Ｂ）の含有量は、１０〜５０質量部であり、
かつ、カーボンブラックの平均分散粒子径が、０．３〜０．５５μｍである、樹脂組成物。
【請求項２】
前記カーボンブラック（Ｂ）の灰分が、０．１％以下である、請求項１記載の樹脂組成物。
【請求項３】
前記カーボンブラック（Ｂ）が、ファーネスブラックである、請求項１または２記載の樹脂組成物。
【請求項４】
請求項１〜３いずれか１項記載の樹脂組成物からなる成型体。
【請求項５】
希釈用ポリエステル樹脂、および請求項１〜３いずれか１項記載の樹脂組成物を用いてなる成型体。
【請求項６】
ポリエステル樹脂（Ａ）中に、カーボンブラック（Ｂ）を分散する樹脂組成物の製造方法であって、
前記ポリエステル樹脂（Ａ）の昇温時結晶化温度は、１２０℃以上であり、
前記カーボンブラック（Ｂ）の平均一次粒子径は、４０〜１００ｎｍであり、
ポリエステル樹脂（Ａ）１００質量部に対するカーボンブラック（Ｂ）の含有量は、１０〜５０質量部であり、
かつ、カーボンブラックの平均分散粒子径が、０．３〜０．５５μｍである、樹脂組成物の製造方法。
【発明の詳細な説明】
【技術分野】
【０００１】
本発明は、光学機器等の光線遮断部や容器等に好適に用いられる樹脂組成物に関する。
【背景技術】
【０００２】
近年、ポリエチレンテレフタレートなどのポリエステル材料は、機械的強度や耐熱性、耐寒性に優れ様々な分野で用いられている。その中で、カメラのシャッター部分や液晶パネルなどの光学機器には光の介入を防ぐために高隠蔽性のフィルムが用いられている。また、容器分野においても、内容物を外部から見えなくする目的であったり、光による内容物の劣化を防ぐ目的でも高隠蔽性の材料が用いられる場合がある。このような成型体に高隠蔽性を付与するためには、隠蔽性の高いカーボンブラックなどを添加する方法が一般的である。
【０００３】
カーボンブラックを添加する方法としては、成形の際に、希釈樹脂と、カーボンブラックが高濃度に配合された樹脂組成物とを用いることが一般的である。このような方法をとることで、カーボンブラックを成型体中に均一に分散させやすい。
【０００４】
前述した用途では、光を遮ったり、外部からの視認を防いだりという目的の性質上、外部環境にさられる部位に使用されやすく、また光学機器内部等に使用される場合であっても、機器内部の蓄熱にさらされやすいため、外部環境や熱に対する耐久性も求められる。特許文献１では、ポリエステル樹脂の極限粘度とカーボンブラックの粒子径を規定値にすることで優れた隠蔽性の高い成型体が提案されている。しかし、通常カーボンブラックを添加すると、ポリエステルは結晶化しやすくなるため、成型体の白色化や寸法安定性が損なわれる場合があり、近年要求されるより厳しい条件下での耐久性は十分ではないのが現状である。
【先行技術文献】
【特許文献】
【０００５】
【特許文献１】特開２００８−０５６８７１号公報
【発明の概要】
【発明が解決しようとする課題】
【０００６】
本発明は、加工性、隠蔽性に優れ、なおかつ耐久性も満足できる成型体を成形するための樹脂組成物を提供することを目的とする。
【課題を解決するための手段】
【０００７】
本発明者は、上記目的を達成すべく鋭意検討した結果、前記課題に対し、特定の物性を有するカーボンブラックを、特定のポリエステル樹脂に分散させてなる樹脂組成物において、カーボンブラックの分散粒子径を特定の範囲とすることが有効であることを見出し、本発明に至った。
【０００８】
すなわち、ポリエステル樹脂（Ａ）中に、カーボンブラック（Ｂ）が分散されてなる樹脂組成物であって、前記ポリエステル樹脂（Ａ）の昇温時結晶化温度は、１２０℃以上であり、前記カーボンブラック（Ｂ）の平均一次粒子径は、４０〜１００ｎｍであり、ポリエステル樹脂（Ａ）１００質量部に対するカーボンブラック（Ｂ）の含有量は、１０〜５０質量部であり、かつ、カーボンブラックの平均分散粒子径が、０．３〜０．５５μｍである、樹脂組成物に関する。
【発明の効果】
【０００９】
本発明の樹脂組成物から成形される成型体は、隠蔽性と耐久性との両立が可能である。また、成型体を成形する際の、スクリーン付近の濾圧上昇が低く、加工性にも優れたものとすることができる。
【発明を実施するための形態】
【００１０】
以下、本発明を適用した実施形態の一例について説明する。
【００１１】
＜樹脂組成物＞
本発明の樹脂組成物は、ポリエステル樹脂（Ａ）中に、カーボンブラック（Ｂ）が分散されてなり、前記ポリエステル樹脂（Ａ）の昇温時結晶化温度は、１２０℃以上であり、
前記カーボンブラック（Ｂ）の平均一次粒子径は、４０〜１００ｎｍであり、ポリエステル樹脂（Ａ）１００質量部に対するカーボンブラック（Ｂ）の含有量は、１０〜５０質量部であり、かつ、カーボンブラックの平均分散粒子径が、０．３〜０．５５μｍである。
【００１２】
ポリエステル樹脂中に分散されてなるカーボンブラック（Ｂ）の平均分散粒子径は、０．３〜０．５５μｍであり、より好ましくは０．３〜０．５２μｍであり、さらに好ましくは０．３〜０．３７μｍである。
カーボンブラックの分散粒子径が小さい程、カーボンブラック粒子の表面積が増加するため、光の吸収量も増加して隠蔽性が高くなるが、特定の分散粒子径より小さくなると、急激に透明性を増す場合がある。また、分散粒子径が小さい程、得られる成型体の強度が優れる。
そのため、樹脂組成物中のカーボンブラックの平均分散粒子径が、本発明の特定の範囲にあることで、隠蔽性を保ったまま、強度との両立を可能とすることができる。
【００１３】
ここでの平均分散粒子径は、個数平均径（ＭＮ）であり、マイクロトラックにより測定し、求めることができる。
平均分散粒子径（ＭＮ）の測定例として具体的には、１，１，２，２−テトラクロロエタン１００質量部に対してフェノール１００質量部を配合した溶液５０質量部に、カーボンブラック（Ｂ）を分散してなるポリエステル樹脂組成物０．５質量部を溶解することで遊離したカーボンブラック（Ｂ）を、マイクロトラックＭＴ３３００ＥＸ（日機装社製）にて粒度分布を測定することで求められる。
【００１４】
［ポリエステル樹脂（Ａ）］
本発明のポリエステル樹脂（Ａ）の昇温時結晶化温度は１２０℃以上であり、より好ましくは１３０℃以上、さらに好ましくは１４０℃以上である。なお、上限値は、好ましくは２３０℃以下、より好ましくは２００℃以下、さらに好ましくは１７０℃以下である。
ポリエステル樹脂の冷結晶化温度が１２０℃以上であることにより、結晶化による白色化が起こりにくいものとすることができる。これにより、黒色度に優れた成型体を得ることができる。
【００１５】
ここでの昇温時結晶化温度は、示差走査熱量計を用いて求めることができる。
測定例として具体的には、示差走査熱量計ＤＳＣ６２００（セイコーインスツルメンツ社製）を用いて、４０℃から３００℃まで２０℃／１分で昇温していき、結晶化のピークが得られた温度により求めることができる。
【００１６】
ポリエステル樹脂とは、ジオール等のポリオール成分と、ジカルボン酸等のポリカルボン酸成分とを構成成分とし、必要によって触媒存在下、重縮合させて得られたものである。
【００１７】
ポリエステル樹脂を構成するジオール成分としては、ビスフェノールＡの炭素数２〜３のアルキレンオキシド付加物や炭素数２〜６の低級アルキルジオールが挙げられる。炭素数２〜６の低級アルキルジオールとしてはエチレングリコール、１，２−プロピレングリコール、１，３−プロピレングリコール、１，４−ブタンジオール、２，３−ブタンジオール、１，５−ペンタンジオール、２，５−ペンタンジール、１，６−ヘキサンジオール、２，３−ヘキサンジオール、３，４−ヘキサンジオール、ネオペンチルグリコール等が挙げられる。これらのジオール成分は、２種以上を併用しても良い。
【００１８】
ポリエステル樹脂を構成するジカルボン酸としては、テレフタル酸、低級アルキルジカルボン酸、アルケニルジカルボン酸が挙げられる。低級アルキルジカルボン酸としては、マロン酸、コハク酸、アジピン酸やセバシン酸などが挙げられる。アルケニルジカルボン酸としてはアルケニルコハク酸、マレイン酸、フマル酸、シトラコン酸、メサコン酸、イタコン酸、グルタコン酸などが挙げられる。これらのジカルボン酸成分は、２種以上を併用しても良い。
【００１９】
［カーボンブラック（Ｂ）］
カーボンブラック（Ｂ）は、平均一次粒子径が４０〜１００ｎｍであり、ポリエステル樹脂に分散し、樹脂組成物を形成する。
より好ましくは、４０〜５０ｎｍである。平均一次粒子径が小さいカーボンブラックは、粒子間距離が短くなるため凝集力が強く、分散が困難な場合がある。また、平均一次粒子径が大きいカーボンブラックの表面積が小さいため光を十分に吸収できず、隠蔽性が小さくなる場合がある。しかし、本発明の平均一次粒子径の範囲にあるカーボンブラック（Ｂ）を用いることで、隠蔽性に優れ、分散安定性にも優れた樹脂組成物とすることができる。
【００２０】
ここでの平均一次粒子径は、カーボンブラック粒子を電子顕微鏡で観察し、求めることができる。
平均一次粒子径の測定例として具体的には、電子顕微鏡によって得られたカーボンブラック粒子２０個の粒子径の平均値として求めることができる。
【００２１】
本発明では、カーボンブラック（Ｂ）の平均一次粒子径と平均分散粒子径によって樹脂組成物の遮光性を制御しており、下記式（１）で表される平均一次粒子径（Ｂ１）［ｎｍ］と平均分散粒子径（ＢＸ１）［μｍ］を乗じた値（Ｘ）が、１０〜４０の範囲にあることで良好な隠蔽性が得られやすく、好ましい。より好ましくは１５〜３０である。
式（１）
（Ｘ）＝カーボンブラック（Ｂ）の平均一次粒子径（Ｂ１）［ｎｍ］
×  平均分散粒子径（ＢＸ１）［μｍ］
【００２２】
また、カーボンブラック（Ｂ）は、灰分が、０．１質量％以下であることが好ましい。より好ましくは、０．００１質量％以上であり、また０．０１質量％以下である。灰分が０．１質量％以下のカーボンブラックを用いることにより、用樹脂組成物を用いて成形する際、スクリーン付近での濾圧上昇を防止する効果が得られる。また、灰分が０．１質量％以下のカーボンブラックを用いた樹脂組成物を用いて成形された遮光フィルムは、灰分成分すなわち不純物が核となり結晶化しやすくなる現象を予防することができるため、成型体の白色化を制御することが可能となる。
そのため、灰分が０．１質量％以下のカーボンブラック（Ｂ）を用いることで、より隠蔽性、黒色度に優れた成型体を得ることが可能となる。
ここでの灰分とはＡＳＴＭＤ１５０６に基づいて測定することができる。
【００２３】
カーボンブラックの種類は一般に製法で分類することができ、石油系や石炭系の油を高温ガスの中で不完全燃焼させることで製造するファーネスブラック、アセチレンガスを熱分解させることで製造するアセチレンブラック、天然ガスをチャンネル鋼に析出させることで製造するチャンネルブラックなどが挙げられる。
ファーネスブラックは、アセチレンブラックに対し、比較的カーボン粒子の連なりであるストラクチャーの発達を抑制できるため、黒色度と隠蔽性がより優れたものとしやすい。また、通常粒子が非常に細かいチャンネルブラックよりも、分散性が安定化しやすいという性質を有している。そのため、カーボンブラックの粒子径によって黒色度、隠蔽、分散性を制御しやすいとの観点から、本発明のカーボンブラック（Ｂ）としては、ファーネス法によって製造されたファーネスブラックを用いるのが好ましい。
【００２４】
［樹脂組成物の製造方法］
本発明の樹脂組成物は、ポリエステル樹脂（Ａ）中に、カーボンブラック（Ｂ）を分散して製造することができる。
すなわち、ポリエステル樹脂（Ａ）１００質量部に対するカーボンブラック（Ｂ）の含有量は、１０〜５０質量部であり、昇温時結晶化温度が１２０℃以上のポリエステル樹脂（Ａ）中に、平均一次粒子径が４０〜１００ｎｍのカーボンブラック（Ｂ）を分散し、カーボンブラックの平均分散粒子径を０．３〜０．５５μｍとする製造方法である。
【００２５】
また、本発明の樹脂組成物は、ペレット状のマスターバッチとして製造することが好ましい。前記マスターバッチは、ポリエステル樹脂（Ａ）とカーボンブラック（Ｂ）の溶融混練によってカーボンブラック（Ｂ）を所定の平均分散粒子径の範囲内となるよう分散し、さらにペレット状に成形することで製造できる。カーボンブラック（Ｂ）の平均分散粒子径は、この時の溶融混練の時間、温度等の条件により制御することができる。ここで、原料の溶融混練は、予め原料を一般的な高速せん断型混合機であるヘンシェルミキサー、スーパーミキサー等を用いて混合した後に行っても、混合せずに、溶融混練する際に、別々に混練機に投入してもよい。また、用途によって必要な各種添加剤を配合してもよい。
【００２６】
樹脂組成物は、ポリエステル樹脂（Ａ）１００質量部に対して、カーボンブラック（Ｂ）を１０〜５０質量部配合することが好ましく、好ましくは１０〜４０質量部、さらには２０〜３０質量部配合することがより好ましい。
カーボンブラック（Ｂ）の配合量が１０重量部以上の場合、溶融混練時の粘度が適切となり、十分なせん断応力が得られることで、カーボンブラック（Ｂ）の分散性に優れたものとすることができる。また、５０質量部以下の場合、製造される樹脂組成物が脆くなり扱いにくくなることを防ぎ、取り扱い性に優れたものとすることができる。
【００２７】
前記溶融混練は、例えば二軸混練押出機、またはタンデム式二軸混練押出機、単軸押出機、各種ニーダー等を用いることができるが、カーボンブラックを分散させやすいことから二軸押出機またはタンデム式二軸混練押出機を用いるのが好ましい。
【００２８】
＜成型体＞
成型体としては、例えば、フィルム、シート、プレート、ボトル、トレー、ポリタンク等がある。
成型体を成型する際、ペレット状の樹脂組成物は、その他の樹脂等により希釈せず、そのまま溶融させて、一般的な成形方法により成形することもできるが、その他の樹脂、なかでもポリエステル樹脂と溶融混合し、成型体を形成する方法を用いることが好ましい。
この時のポリエステル樹脂としては、マスターバッチを形成するポリエステル樹脂（Ｂ）と同じものを用いることが一般的である。
成型体の成型方法は、Ｔダイ成型法、インフレーション成型法、カレンダー成型法、真空成型法、ブロー成型法、射出成型法、押出成型法等があるが、特に限定されるものではない。
【００２９】
カーボンブラックを、一旦、樹脂中に分散し、マスターバッチである樹脂組成物とした後で、希釈用ポリエステル樹脂と配合し、溶融混合して成型体を製造すると、カーボンブラックを希釈用ポリエステル樹脂により均一に混合しやすくなる。この時、分散混合ではなく、分配混合による希釈を行うのが好ましい。分散混合するとカーボンブラックの分散が進み粒子径が過剰に小さくなったり、二次凝集によって分散粒子径が大きくなるおそれがある。対して分配混合はマスターバッチ中の分散されたカーボンブラックの分散粒子径を大きく変えることなく希釈用ポリエステル樹脂と混合しやすい上に、混合の均一性は分散混合よりも優れている。
そのため、分配混合とすることで、成型体中のカーボンブラック（Ｂ）の分散粒子径も、樹脂組成物の分散粒子径である０．３〜０．５５μｍをほぼ保持することができ、隠蔽性と黒色度に優れるだけでなく、耐久性も良い成型体を形成することが可能となる。
【００３０】
また、成型体に使用するポリエステル樹脂とカーボンブラックの最終配合比で、直接カーボンブラックの分散工程を行い遮光フィルムを製造する場合と比較して、マスターバッチを用いる場合は、カーボンブラックを分散するために同時に配合し溶融混錬により熱ダメージを受けるポリエステル樹脂の量が大幅に少ないため、成型体には熱ダメージを受けていないポリエステル樹脂が多く存在する。そのためマスターバッチを経て成形した前記成型体は、初期劣化が相対的に少ないため好ましい。
【００３１】
よって、ポリエステル樹脂（Ａ）に、カーボンブラック（Ｂ）を分散してなる樹脂組成物により形成されてなる成型体は、ポリエステル樹脂（Ａ）１００質量部に対し、カーボンブラック（Ｂ）１０〜５０質量部を分散させ、マスターバッチである樹脂組成物とし、さらにポリエステル樹脂（Ｂ）を加えて溶融混練し、成型体を形成する方法が好ましい。
【００３２】
遮光フィルムとしてのカーボンブラック（Ｂ）の最適な配合量は、用途や成型体の厚さによって異なるが、ポリエステル樹脂（Ａ）１００質量部に対し、カーボンブラック（Ｂ）を０．５〜３０質量部配合するのが一般的であり、好ましくは０．５〜１０質量部である。
【実施例】
【００３３】
次に、本発明を具体的に実施例に基づき説明するが、本発明はこれらの実施例に限定されるものではない。なお以下、「部」は「質量部」を、「％」は「質量％」を意味する。
【００３４】
また、樹脂の昇温時結晶化温度と、カーボンブラックの平均一次粒子径および灰分と、樹脂組成物中のカーボンブラックの平均分散粒子径との測定方法は以下の通りである。
【００３５】
＜樹脂の昇温時結晶化温度＞
示差走査熱量計ＤＳＣ６２００（セイコーインスツルメンツ社製）を用いて、樹脂を４０℃から３００℃まで２０℃／１分で昇温していき、結晶化のピークが得られた温度を昇温時結晶化温度とした。
【００３６】
＜カーボンブラックの平均一次粒子径＞
カーボンブラック粒子を電子顕微鏡での観察によって得られた粒子２０個の粒子径の平均値を平均一次粒子径として求めた。（平均一次粒子径（Ｂ１））
＜カーボンブラックの灰分＞
ＡＳＴＭＤ１５０６に基づいて測定した。
【００３７】
＜カーボンブラックの平均分散粒子径の測定＞
１，１，２，２−テトラクロロエタン１００質量部に対してフェノール１００質量部を配合した溶液５０質量部に、樹脂組成物０．５質量部を溶解し、遊離したカーボンブラック（Ｂ）を、マイクロトラックＭＴ３３００ＥＸ（日機装社製）にて粒度分布を測定することで平均粒子径（ＭＮ）を測定した。（平均分散粒子径（ＢＸ１））
【００３８】
実施例および比較例に用いたポリエステル樹脂、およびカーボンブラックを以下に記す。
［ポリエステル樹脂］
＜ＰＥＴ−１＞
三井ＰＥＴ  ＳＡ−１３５（三井化学社製、昇温時結晶化温度１４５℃）
ポリエチレンテレフタレート
＜ＰＥＴ−２＞
クラペット  ＫＬ２３６Ｒ（クラレ社製、昇温時結晶化温度１３７℃）
ポリエチレンテレフタレート
＜ＰＥＴ−３＞
ユニペット  ＲＴ５１３Ｈ（日本ユニペット社製、昇温時結晶化温度１７５℃）
ポリエチレンテレフタレート
【００３９】
［カーボンブラック］
＜ＣＢ−１＞
ＥＮＣＡＣＯ２６０Ｇ（ＩＭＥＲＹＳ社製、平均一次粒子径４５ｎｍ、灰分０．０１質量％、ファーネスブラック）
＜ＣＢ−２＞
ＥＮＣＡＣＯ１５０Ｇ（ＩＭＥＲＹＳ社製、平均一次粒子径４５ｎｍ、灰分０．１質量％、ファーネスブラック）
＜ＣＢ−３＞
シーストＳＰ（東海カーボン社製、平均一次粒子径９５ｎｍ、灰分０．１質量％、ファーネスブラック）
＜ＣＢ−４＞
シーストＦＭ（東海カーボン社製、平均一次粒子径５０ｎｍ、灰分０．２質量％、ファーネスブラック）
＜ＣＢ−５＞
デンカブラックＨＳ−１００（デンカ社製、平均一次粒子径４８ｎｍ、灰分０．０１質量％、アセチレンブラック）
＜ＣＢ−６＞
シースト３（東海カーボン社製、平均一次粒子径２８ｎｍ、灰分０．２質量％、ファーネスブラック）
＜ＣＢ−７＞
シーストＴＡ（東海カーボン社製、平均一次粒子径１２２ｎｍ、灰分０．１質量％、ファーネスブラック）
＜ＣＢ−８＞
ＶＵＬＣＡＮ９Ａ−３２（ＣＡＢＯＴ社製、平均一次粒子径１９ｎｍ、灰分０．６質量％、ファーネスブラック）
＜ＣＢ−９＞
デンカブラックビーズ（デンカ社製、平均一次粒子径３５ｎｍ、灰分０．０１質量％、アセチレンブラック）
＜ＣＢ−１０＞
旭カーボン＃８０（旭カーボン社製、平均一次粒子径２２ｎｍ、灰分０．３質量％、ファーネスブラック）
＜ＣＢ−１１＞
旭カーボンＡＸ−０１５（旭カーボン社製、平均一次粒子径１９ｎｍ、灰分０．３質量％、ファーネスブラック）
【００４０】
（実施例１）
ポリエチレンテレフタレート（ＰＥＴ−１）１００質量部を二軸押出機（日本製鋼所製）に投入して溶融させた後にカーボンブラック（ＣＢ−１）２５質量部を投入し、溶融混練によりポリエステル樹脂にカーボンブラックを分散し、ペレタイザーを使用してカッティングすることで、ペレット状のマスターバッチである樹脂組成物（ＭＢ−１）を得た。
【００４１】
（実施例２）
ポリエチレンテレフタレート（ＰＥＴ−１）１００質量部とカーボンブラック（ＣＢ−１）１２質量部を一括して二軸押出機に投入し、溶融混練によりポリエステル樹脂にカーボンブラックを分散し、ペレタイザーを使用してカッティングすることで、ペレット状のマスターバッチである樹脂組成物（ＭＢ−２）を得た。
【００４２】
（実施例３）
ポリエチレンテレフタレート（ＰＥＴ−１）１００質量部とカーボンブラック（ＣＢ−１）２５質量部を一括して二軸押出機に投入し、溶融混練によりポリエステル樹脂にカーボンブラックを分散し、ペレタイザーを使用してカッティングすることで、ペレット状のマスターバッチである樹脂組成物（ＭＢ−３）を得た。
【００４３】
（実施例４）
ポリエチレンテレフタレート（ＰＥＴ−２）１００質量部を二軸押出機（日本製鋼所製）に投入して溶融させた後にカーボンブラック（ＣＢ−１）２５質量部を投入し、溶融混練によりポリエステル樹脂にカーボンブラックを分散し、ペレタイザーを使用してカッティングすることで、ペレット状のマスターバッチである樹脂組成物（ＭＢ−４）を得た。
【００４４】
（実施例５）
ポリエチレンテレフタレート（ＰＥＴ−３）１００質量部を二軸押出機（日本製鋼所製）に投入して溶融させた後にカーボンブラック（ＣＢ−１）２５質量部を投入し、溶融混練によりポリエステル樹脂にカーボンブラックを分散し、ペレタイザーを使用してカッティングすることで、ペレット状のマスターバッチである樹脂組成物（ＭＢ−５）を得た。
【００４５】
（実施例６〜９）
それぞれ表１に示すカーボンブラックおよびポリエステル樹脂を用いて、実施例１の樹脂組成物（ＭＢ−１）と同様にしてペレット状のマスターバッチである樹脂組成物（ＭＢ−６〜９）を得た。
【００４６】
（比較例１〜４）
それぞれ表１に示すカーボンブラック、およびポリエステル樹脂を用いて、実施例１の樹脂組成物（ＭＢ−１）と同様にしてペレット状のマスターバッチである樹脂組成物（ＭＢ−１０〜１３）を得た。
【００４７】
（比較例５、６）
それぞれ表１に示すカーボンブラックおよびポリエステル樹脂を用いて、実施例１の樹脂組成物（ＭＢ−１）と同様にしてペレット状のマスターバッチである樹脂組成物（ＭＢ−１４、１５）を得た。
【００４８】
実施例および比較例で得られた樹脂組成物を以下の基準で評価した。評価結果を表１に示す。
なお、（Ｘ）の値は、下記式（１）により求めた値である。
式（１）
（Ｘ）＝カーボンブラック（Ｂ）の平均一次粒子径（Ｂ１）［ｎｍ］
×  カーボンブラック（Ｂ）の平均分散粒子径（ＢＸ１）［μｍ］
【００４９】
＜スクリーンパス濾圧上昇値＞
得られた樹脂組成物を単軸ラボプラストミル（東洋精機社製）に投入し、３００℃で溶融させ、スクリーンを通過させた。樹脂組成物が通過し始めた際の圧力とカーボンブラック２００部相当の樹脂組成物が通過した際の圧力の差をスクリーンパス濾圧上昇値とし、以下の基準で評価した。
◎（非常に良好）：スクリーンパス濾圧上昇値が１．０ＭＰａ未満
○（良好）：スクリーンパス濾圧上昇値が１．０ＭＰａ以上５．０ＭＰａ未満
△（可）：スクリーンパス濾圧上昇値が５．０ＭＰａ以上１５．０ＭＰａ未満
×（フィルム成形不可）：スクリーンパス濾圧上昇値が１５．０以上
【００５０】
＜フィルムの形成＞
得られた樹脂組成物（マスターバッチ）と、樹脂組成物の形成に用いたものと同じ樹脂である希釈用ポリエステル樹脂を、フィルム中のカーボンブラックの濃度が０．５質量％になるように単層Ｔダイフィルム成形機（東洋精機社製）を用いて温度２８０℃にて押出し成形を行い、厚さ１００μｍのフィルムを得た。
【００５１】
なお、樹脂組成物（ＭＢ−１４、１５）は、スクリーンパス濾圧上昇値が高く、フィルムを成形することができなかった。
【００５２】
＜透過率＞
得られたフィルムの透過率を紫外可視近赤外分光光度計（島津製作所社製）を用いて測定した。透過率は白色標準板に対しての分光透過率を測定し、以下の基準で評価した。
◎（非常に良好）：４００〜１５００ｎｍ の平均透過率が０．５％未満
○（良好）：４００〜１５００ｎｍ の平均透過率が０．５％以上１．０％未満
△（可）：４００〜１５００ｎｍ の平均透過率が１．０％以上１．５％未満
×（不良）：４００〜１５００ｎｍ の平均透過率が１．５％以上
【００５３】
＜黒色度維持性＞
得られたフィルムを１２０℃の環境下で２０分間静置し、静置前後のフィルムのＬ＊をＡＵＣＯＬＯＲ−Ｔ２（倉敷紡績社製）によって測色し、次式によって黒色度維持性を評価した。数値が小さい程、黒色度維持性が優れていることを意味する。
黒色度維持性＝（静置後のフィルムのＬ＊）−（静置前のフィルムのＬ＊）
【００５４】
＜熱寸法安定性＞
得られたフィルムを垂直方向（ＴＤ）方向５０ｍｍ、流れ方向（ＭＤ）方向７０ｍｍに打抜いて試験片とした。２００℃の環境下で２０分間静置させた後の試験片と、静置前の試験片の寸法を測定し、次式によって熱寸法安定性を評価した。数値が高い程、熱寸法安定性が良好なことを意味する。
熱寸法安定性＝（静置後の寸法）／（静置前の寸法）
【００５５】
＜引張降伏点強度＞
得られたフィルムを２号ダンベル型に打抜いて試験片とした。２３℃にて試験片を引張試験機（東洋精機社製）を用いて、引張速度５０ｍｍ／分の条件で測定した。
【００５６】
＜強度保持率＞
得られたフィルムをＴＤ方向５０ｍｍ、ＭＤ方向７０ｍｍに打抜いて試験片とした。プレッシャークッカー試験機ＥＨＳ−２２１Ｍ（エスペック社製）を用いて、１２０℃、１００％ＲＨの環境下で１２時間試験した後、２３℃にて試験片を引張試験機（東洋精機社製）を用いて引張速度５０ｍｍ／分の条件で降伏点強度を測定した。同様に、プレッシャークッカー試験前の試験片の降伏点強度を測定した。次式によって強度保持率を評価した。数値が高い程、強度保持率が良好なことを意味する。
強度保持率＝（プレッシャークッカー試験後の降伏点強度）／（プレッシャークッカー試験前の降伏点強度）
【００５７】
【表１】
2019056060.tif 000002
【００５８】
表１の結果より、本発明の樹脂組成物は、成型体を成形する際のスクリーン付近の濾圧上昇が低く、加工性にも優れており、該樹脂組成物を用いて形成したフィルムは、隠蔽性が高く、耐久性との両立ができていることが確認できた。
【００５９】
なお、希釈樹脂を用いずに、得られた樹脂組成物を用いてそのままフィルムを形成した場合にも、本願の樹脂組成物からなるフィルムは比較例の樹脂組成物からなるフィルムよりも隠蔽性と耐久性に優れていた。